(57)【特許請求の範囲】
【請求項１】
カルボキシル基及び／又はヒドロキシ基の水素原子が酸不安定基で置換されている繰り返し単位を有する重量平均分子量が１，０００〜５００，０００の範囲である高分子化合物と、下記一般式（１）−１で示されるスルホニウム塩又は下記一般式（１）−２で示されるヨードニウム塩を含有することを特徴とするレジスト組成物。
【化１】
0005772728.tif 000090
（式中、Ｒ1、Ｒ2、Ｒ3は炭素数１〜１２の直鎖状、分岐状又は環状のアルキル基、アルケニル基、オキソアルキル基又はオキソアルケニル基、炭素数６〜２０のアリール基、又は炭素数７〜１２のアラルキル基又はアリールオキソアルキル基を示し、これらの基はエーテル基、エステル基、カルボニル基、カーボネート基、ヒドロキシ基、カルボキシル基、ハロゲン原子、シアノ基、アミド基、ニトロ基、スルトン基、スルホン酸エステル基、スルホン基、又はスルホニウム塩を有していてもよく、Ｒ1とＲ2が結合して環を形成してもよい。Ｒ8、Ｒ9は炭素数６〜２０のアリール基であり、炭素数１〜１０の直鎖状、分岐状又は環状のアルキル基もしくはアルコキシ基を有していてもよい。Ｒ4は単結合、炭素数１〜１０の直鎖状、分岐状又は環状のアルキレン基、又は炭素数６〜１０のアリーレン基であり、エーテル基、エステル基、カルボニル基又はチオエーテル基を有していてもよい。Ｒ5は炭素数２〜４のアルキレン基、Ｒ6は酸不安定基である。Ｒ7は水素原子、炭素数１〜１０の直鎖状、分岐状又は環状のアルキル基、アルコキシ基、アシロキシ基、カルボニルアルキル基、ニトロ基、シアノ基又はハロゲン原子である。Ｘ-はスルホン酸イオン又はカルボン酸イオンを表す。Ａｒをかこむ円は炭素数６〜１６のアリール基である。ｍは１〜４の整数である。）
【請求項２】
カルボキシル基及び／又はヒドロキシ基の水素原子が酸不安定基で置換されている繰り返し単位が下記一般式（２）で示されるａ１〜ａ６であることを特徴とする請求項１に記載のレジスト組成物。
【化２】
0005772728.tif 000091
（式中、Ｒ13、Ｒ15、Ｒ19、Ｒ22は水素原子又はメチル基である。Ｒ14、Ｒ18、Ｒ21、Ｒ23は酸不安定基を表す。Ｙ1は単結合、エステル基、エーテル基又はラクトン環を有する炭素数１〜１２の連結基、フェニレン基、又はナフチレン基である。Ｙ2は単結合、−Ｃ（＝Ｏ）−Ｏ−、又は−Ｃ（＝Ｏ）−ＮＨ−である。Ｒ16は単結合、又は炭素数１〜６の直鎖状又は分岐状のアルキレン基であり、Ｒ17は水素原子、フッ素原子、トリフルオロメチル基、シアノ基、又は炭素数１〜６の直鎖状、分岐状又は環状のアルキル基であり、ｐは１又は２であり、ｑは０〜４の整数である。Ｒ20は炭素数１〜１６の直鎖状、分岐状又は環状の２〜５価の脂肪族炭化水素基であり、エーテル基又はエステル基を有していてもよい。ｒは１〜４の整数である。Ｒ24〜Ｒ27、Ｒ28〜Ｒ31はそれぞれ独立に水素原子、シアノ基、炭素数１〜６の直鎖状、分岐状又は環状のアルキル基、オルガノキシカルボニル基、又はエーテル基又はラクトン環を有する基であり、Ｒ24〜Ｒ27、Ｒ28〜Ｒ31の内少なくとも一つは酸不安定基で置換されたヒドロキシ基を有する。ｓは０又は１である。０≦ａ１＜１．０、０≦ａ２＜１．０、０≦ａ３＜１．０、０≦ａ４＜１．０、０≦ａ５＜１．０、０≦ａ６＜１．０、０＜ａ１＋ａ２＋ａ３＋ａ４＋ａ５＋ａ６≦１．０の範囲である。）
【請求項３】
高分子化合物が、更にヒドロキシ基、シアノ基、カルボニル基、エステル基、エーテル基、ラクトン環、カルボキシル基、カルボン酸無水物基、スルホン酸エステル基、ジスルホン基、カーボネート基から選ばれる密着性基を有するモノマーに由来する繰り返し単位を有する請求項２に記載のレジスト組成物。
【請求項４】
高分子化合物が、更に下記一般式（ｃ１）、（ｃ２）、（ｃ３）のいずれかの繰り返し単位を含有する請求項２又は３に記載のレジスト組成物。
【化３】
0005772728.tif 000092
（式中、Ｒ70、Ｒ74、Ｒ78は水素原子又はメチル基、Ｒ71は単結合、フェニレン基、−Ｏ−Ｒ82−、又は−Ｃ（＝Ｏ）−Ｙ−Ｒ82−である。Ｙは酸素原子又はＮＨ、Ｒ82は炭素数１〜６の直鎖状、分岐状又は環状のアルキレン基、アルケニレン基又はフェニレン基であり、カルボニル基（−ＣＯ−）、エステル基（−ＣＯＯ−）、エーテル基（−Ｏ−）又はヒドロキシ基を含んでいてもよい。Ｒ72、Ｒ73、Ｒ75、Ｒ76、Ｒ77、Ｒ79、Ｒ80、Ｒ81は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表す。Ｚ0は単結合、メチレン基、エチレン基、フェニレン基、フッ素化されたフェニレン基、−Ｏ−Ｒ83−、又は−Ｃ（＝Ｏ）−Ｚ1−Ｒ83−である。Ｚ1は酸素原子又はＮＨ、Ｒ83は炭素数１〜６の直鎖状、分岐状又は環状のアルキレン基、アルケニレン基又はフェニレン基であり、カルボニル基、エステル基、エーテル基又はヒドロキシ基を含んでいてもよい。Ｍ1-は非求核性対向イオンを表す。０≦ｃ１≦０．３、０≦ｃ２≦０．３、０≦ｃ３≦０．３、０≦ｃ１＋ｃ２＋ｃ３≦０．３の範囲である。）
【請求項５】
一般式（１）で示される酸発生剤と一般式（２）で示される高分子化合物に加えて、有機溶剤、界面活性剤、又は塩基性化合物を含有する化学増幅型レジスト組成物であることを特徴とする請求項１乃至４のいずれか１項に記載のレジスト組成物。
【請求項６】
一般式（１）−１又は（１）−２で示される酸発生剤と一般式（２）で示される高分子化合物に加えて、一般式（１）−１及び（１）−２で示される酸発生剤とは異なる構造のスルホニウム塩又はヨードニウム塩を含有する化学増幅型レジスト組成物であることを特徴とする請求項１乃至５のいずれか１項に記載のレジスト組成物。
【請求項７】
式（１）−１及び（１）−２の酸発生剤と異なる構造のスルホニウム塩又はヨードニウム塩が、下記式
【化４】
0005772728.tif 000093
（式中、Ｒ1、Ｒ2、Ｒ3、Ｒ8、Ｒ9は上記の通り。Ｋ-は非求核性対向イオンを表す。）
である請求項６に記載のレジスト組成物。
【請求項８】
請求項１乃至７のいずれか１項に記載のレジスト組成物を基板上に塗布する工程と、加熱処理後、高エネルギー線で露光する工程と、現像液を用いて現像する工程とを含むことを特徴とするパターン形成方法。
【請求項９】
現像液がアルカリ水であり、現像後にポジ型パターンを形成することを特徴とする請求項８に記載のパターン形成方法。
【請求項１０】
現像液が有機溶剤であり、現像後にネガ型パターンを形成することを特徴とする請求項８に記載のパターン形成方法。
【請求項１１】
有機溶剤の現像液が、２−オクタノン、２−ノナノン、２−ヘプタノン、３−ヘプタノン、４−ヘプタノン、２−ヘキサノン、３−ヘキサノン、ジイソブチルケトン、メチルシクロヘキサノン、アセトフェノン、メチルアセトフェノン、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、プロピオン酸メチル、プロピオン酸エチル、３−エトキシプロピオン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上であることを特徴とする請求項１０に記載のパターン形成方法。
【請求項１２】
高エネルギー線による露光が、波長２４８ｎｍのＫｒＦエキシマレーザーリソグラフィー、波長１９３ｎｍのＡｒＦエキシマレーザーリソグラフィー、波長１３．５ｎｍのＥＵＶリソグラフィー、又は電子ビームであることを特徴とする請求項８乃至１１のいずれか１項に記載のパターン形成方法。
【発明の詳細な説明】
【技術分野】
【０００１】
本発明は、酸反応性の特定のアミノ基を有するスルホン酸のスルホニウム塩又はヨードニウム塩を含有するレジスト組成物及びこれを用いるパターン形成方法に関する。
【背景技術】
【０００２】
近年、ＬＳＩの高集積化と高速度化に伴い、パターンルールの微細化が求められている中、現在汎用技術として用いられている光露光では、光源の波長に由来する本質的な解像度の限界に近づきつつある。レジストパターン形成の際に使用する露光光として、１９８０年代には水銀灯のｇ線（４３６ｎｍ）もしくはｉ線（３６５ｎｍ）を光源とする光露光が広く用いられた。更なる微細化のための手段として、露光波長を短波長化する方法が有効とされ、１９９０年代の６４Ｍビット（加工寸法が０．２５μｍ以下）ＤＲＡＭ（ダイナミック・ランダム・アクセス・メモリー）以降の量産プロセスには、露光光源としてｉ線（３６５ｎｍ）に代わって短波長のＫｒＦエキシマレーザー（２４８ｎｍ）が利用された。しかし、更に微細な加工技術（加工寸法が０．２μｍ以下）を必要とする集積度２５６Ｍ及び１Ｇ以上のＤＲＡＭの製造には、より短波長の光源が必要とされ、１０年ほど前からＡｒＦエキシマレーザー（１９３ｎｍ）を用いたフォトリソグラフィーが本格的に検討されてきた。当初ＡｒＦリソグラフィーは１８０ｎｍノードのデバイス作製から適用されるはずであったが、ＫｒＦリソグラフィーは１３０ｎｍノードデバイス量産まで延命され、ＡｒＦリソグラフィーの本格適用は９０ｎｍノードからである。更に、ＮＡを０．９にまで高めたレンズと組み合わせて６５ｎｍノードデバイスが量産された。次の４５ｎｍノードデバイスには露光波長の短波長化が推し進められ、波長１５７ｎｍのＦ2リソグラフィーが候補に挙がった。しかしながら、投影レンズに高価なＣａＦ2単結晶を大量に用いることによるスキャナーのコストアップ、ソフトペリクルの耐久性が極めて低いためのハードペリクル導入に伴う光学系の変更、レジスト膜のエッチング耐性低下等の種々問題により、Ｆ2リソグラフィーの開発が中止され、ＡｒＦ液浸リソグラフィーが導入された。
【０００３】
ＡｒＦ液浸リソグラフィーにおいては、投影レンズとウエハーの間に屈折率１．４４の水がパーシャルフィル方式によって挿入され、これによって高速スキャンが可能となり、ＮＡ１．３級のレンズによって４５ｎｍノードデバイスの量産が行われている。
【０００４】
３２ｎｍノードのリソグラフィー技術としては、波長１３．５ｎｍの真空紫外光（ＥＵＶ）リソグラフィーが候補に挙げられている。ＥＵＶリソグラフィーの問題点としてはレーザーの高出力化、レジスト膜の高感度化、高解像度化、低エッジラフネス（ＬＥＲ、ＬＷＲ）化、無欠陥ＭｏＳｉ積層マスク、反射ミラーの低収差化等が挙げられ、克服すべき問題が山積している。
【０００５】
３２ｎｍノードのもう一つの候補の高屈折率液浸リソグラフィーは、高屈折率レンズ候補であるＬＵＡＧの透過率が低いことと、液体の屈折率が目標の１．８に届かなかったことによって開発が中止された。
【０００６】
ここで最近注目を浴びているのは、１回目の露光と現像でパターンを形成し、２回目の露光で１回目のパターンの丁度間にパターンを形成するダブルパターニングプロセスである。ダブルパターニングの方法としては多くのプロセスが提案されている。例えば、１回目の露光と現像でラインとスペースが１：３の間隔のフォトレジストパターンを形成し、ドライエッチングで下層のハードマスクを加工し、その上にハードマスクをもう１層敷いて１回目の露光のスペース部分にフォトレジスト膜の露光と現像でラインパターンを形成してハードマスクをドライエッチングで加工して初めのパターンのピッチの半分のラインアンドスペースパターンを形成する方法である。また、１回目の露光と現像でスペースとラインが１：３の間隔のフォトレジストパターンを形成し、下層のハードマスクをドライエッチングで加工し、その上にフォトレジスト膜を塗布してハードマスクが残っている部分に２回目のスペースパターンを露光し、ハードマスクをドライエッチングで加工する。いずれも２回のドライエッチングでハードマスクを加工する。
【０００７】
レジストパターンあるいはレジストパターンをエッチングによって加工したハードマスクの側壁にＳｉＯ2膜をＣＶＤによってつけて、両側の側壁のＳｉＯ2膜を使ってレジストパターンを倍化するサイドウォールスペーサーダブルパターニング（ＳＡＤＰ）が行われている。ＳＡＤＰ法はＣＶＤによる膜のデポジションとエッチングによる加工を複数回行うために複雑なプロセスになるが、２回の露光によって生じるアライメント誤差による位置ずれの問題が無いため、最初には回路パターンが単純なＮＡＮＤフラッシュメモリーに適用され２２ｎｍのＮＡＮＤが量産されている。更には、複雑な回路パターンのＤＲＡＭやロジックメモリーにもＳＡＤＰが適用されつつあり、ＮＡＮＤにはＳＡＤＰを２回行うＳＡＱＰが検討され始めている。
ＡｒＦリソグラフィーの限界解像は４０ｎｍ〜３８ｎｍＬＳであり、ダブルパターニングによってこの寸法の半分のパターンの加工が行われるため、レジストパターンのエッジラフネスの向上要求は年々高まっている。
【０００８】
化学増幅型レジスト組成物中の酸の拡散を抑制し、脱保護反応のコントラストを向上させるためにアミンクエンチャーの添加は効果的であり、様々なアミンクエンチャーが開発された（特許文献１，２：特許第３５４６９２７号公報、特許第３７５１５１８号公報）。アミンクエンチャーの長所は前述のようにコントラストの向上であり、レジストパターンの矩形性の向上とフォーカスマージン等のマージン拡大に効果的であった。しかしながら、微細化に伴うエッジラフネス（ＬＷＲ）の向上に対して、アミンクエンチャーの添加では適用できなくなってきた。
【０００９】
α位がフッ素化されたアルカンスルホン酸やフッ素化されたアリールスルホン酸のスルホニウム塩又はヨードニウム塩と、カルボン酸又はフルオロカルボン酸のスルホニウム塩又はヨードニウム塩の両方を添加したポジ型レジスト組成物が提案されている（特許文献３，４：特開２００８−１５８３３９号公報、特許第３９９１４６２号公報）。α位がフッ素化されていないスルホン酸、カルボン酸のオニウム塩と、α位がフッ素化されたスルホン酸、イミド酸、メチド酸のオニウム塩とを共存させると、光照射によってα位がフッ素化されていないスルホン酸あるいはカルボン酸と、α位がフッ素化されたスルホン酸、イミド酸、メチド酸の両方の酸が発生する。一方、露光量の少ない部分には分解していない多くのオニウム塩が存在している。酸強度の強いα位がフッ素化されたスルホン酸、イミド酸、メチド酸は脱保護反応を引き起こすための触媒として機能するが、α位がフッ素化されていないスルホン酸あるいはカルボン酸は脱保護反応を起こすことはない。酸強度の強いα位がフッ素化されたスルホン酸、イミド酸、メチド酸は、α位がフッ素化されていないスルホン酸あるいはカルボン酸のオニウム塩とイオン交換し、α位がフッ素化されたスルホン酸、イミド酸、メチド酸のオニウム塩となり、α位がフッ素化されていないスルホン酸あるいはカルボン酸が放出される。即ち、α位がフッ素化されていないスルホン酸あるいはカルボン酸のオニウム塩は、イオン交換によって、脱保護反応触媒のα位がフッ素化されたスルホン酸、イミド酸、メチド酸を中和することによってクエンチャーとして機能する。
露光中にα位がフッ素化されたスルホン酸、イミド酸、メチド酸の発生と、α位がフッ素化されていないスルホン酸あるいはカルボン酸のオニウム塩との塩交換が数限りなく繰り返される。露光の最後にα位がフッ素化されたスルホン酸、イミド酸、メチド酸が発生する場所は、最初のα位がフッ素化されたスルホン酸、イミド酸、メチド酸のオニウム塩が存在している場所とは異なっている。光による酸の発生と塩交換と酸の発生のサイクルが何度も繰り返されることによって酸の発生ポイントが平均化され、これによって現像後のレジストパターンのエッジラフネスが小さくなる。
【００１０】
α位がフッ素化されていないスルホン酸あるいはカルボン酸のオニウム塩と、α位がフッ素化されたスルホン酸、イミド酸、メチド酸のオニウム塩のブレンドは、エッジラフネス（ＬＷＲ）を低減するが、α位がフッ素化されていないスルホン酸、カルボン酸のオニウム塩のイオン交換反応が遅いためにフォトレジスト膜のコントラストを向上する効果が低いという問題があった。レジスト膜の溶解コントラストが低いと、ダイポール照明露光のような高コントラストな光学イメージで露光した場合はＬＷＲが小さくて綺麗なラインパターンを得ることができるが、これよりも低コントラストな光学イメージとなる輪帯照明や４重極照明などではＬＷＲが大きくなってしまい、トレンチパターンなどのマージンが狭くなってしまう問題点があった。アミンクエンチャーのように添加することによってレジスト膜のコントラストを高め、かつ２種類の酸強度が異なる酸が発生するオニウム塩の併用のようにＬＷＲを低減することができる両方の特性を持ったクエンチャーの開発が望まれている。
【先行技術文献】
【特許文献】
【００１１】
【特許文献１】特許第３５４６９２７号公報
【特許文献２】特許第３７５１５１８号公報
【特許文献３】特開２００８−１５８３３９号公報
【特許文献４】特許第３９９１４６２号公報
【発明の概要】
【発明が解決しようとする課題】
【００１２】
α位がフッ素化されていないスルホン酸あるいはカルボン酸のオニウム塩と、α位がフッ素化されたスルホン酸、イミド酸、メチド酸のオニウム塩のブレンドは、ＬＷＲを低減させる溶解コントラストが低い問題がある。アミン化合物のクエンチャーは、溶解コントラストが高いがＬＷＲを低減させる効果が低い。溶解コントラストが高く、かつＬＷＲを低減させるクエンチャーの開発が望まれている。
【００１３】
本発明は上記事情に鑑みなされたもので、ポジ型現像のアルカリ現像においてもポジ型現像の有機溶剤現像においても溶解コントラストが大きく、かつＬＷＲを小さくできるレジスト組成物及びこれを用いるパターン形成方法を提供することを目的とするものである。
【課題を解決するための手段】
【００１４】
本発明者らは上記目的を達成するため、鋭意検討を重ねた結果、特定の構造の酸反応性基を有するスルホン酸のスルホニウム塩又はヨードニウム塩を用いることによってＬＷＲが小さく、コントラストが高いフォトレジスト膜を得ることができることを見出した。
【００１５】
従って、本発明は、下記のレジスト組成物及びパターン形成方法を提供する。
〔１〕
カルボキシル基及び／又はヒドロキシ基の水素原子が酸不安定基で置換されている繰り返し単位を有する重量平均分子量が１，０００〜５００，０００の範囲である高分子化合物と、下記一般式（１）−１で示されるスルホニウム塩又は下記一般式（１）−２で示されるヨードニウム塩を含有することを特徴とするレジスト組成物。
【化１】
0005772728.tif 000002
（式中、Ｒ1、Ｒ2、Ｒ3は炭素数１〜１２の直鎖状、分岐状又は環状のアルキル基、アルケニル基、オキソアルキル基又はオキソアルケニル基、炭素数６〜２０のアリール基、又は炭素数７〜１２のアラルキル基又はアリールオキソアルキル基を示し、これらの基はエーテル基、エステル基、カルボニル基、カーボネート基、ヒドロキシ基、カルボキシル基、ハロゲン原子、シアノ基、アミド基、ニトロ基、スルトン基、スルホン酸エステル基、スルホン基、又はスルホニウム塩を有していてもよく、Ｒ1とＲ2が結合して環を形成してもよい。Ｒ8、Ｒ9は炭素数６〜２０のアリール基であり、炭素数１〜１０の直鎖状、分岐状又は環状のアルキル基もしくはアルコキシ基を有していてもよい。Ｒ4は単結合、炭素数１〜１０の直鎖状、分岐状又は環状のアルキレン基、又は炭素数６〜１０のアリーレン基であり、エーテル基、エステル基、カルボニル基又はチオエーテル基を有していてもよい。Ｒ5は炭素数２〜４のアルキレン基、Ｒ6は酸不安定基である。Ｒ7は水素原子、炭素数１〜１０の直鎖状、分岐状又は環状のアルキル基、アルコキシ基、アシロキシ基、カルボニルアルキル基、ニトロ基、シアノ基又はハロゲン原子である。Ｘ-はスルホン酸イオン又はカルボン酸イオンを表す。Ａｒをかこむ円は炭素数６〜１６のアリール基である。ｍは１〜４の整数である。）
〔２〕
カルボキシル基及び／又はヒドロキシ基の水素原子が酸不安定基で置換されている繰り返し単位が下記一般式（２）で示されるａ１〜ａ６であることを特徴とする〔１〕に記載のレジスト組成物。
【化２】
0005772728.tif 000003
（式中、Ｒ13、Ｒ15、Ｒ19、Ｒ22は水素原子又はメチル基である。Ｒ14、Ｒ18、Ｒ21、Ｒ23は酸不安定基を表す。Ｙ1は単結合、エステル基、エーテル基又はラクトン環を有する炭素数１〜１２の連結基、フェニレン基、又はナフチレン基である。Ｙ2は単結合、−Ｃ（＝Ｏ）−Ｏ−、又は−Ｃ（＝Ｏ）−ＮＨ−である。Ｒ16は単結合、又は炭素数１〜６の直鎖状又は分岐状のアルキレン基であり、Ｒ17は水素原子、フッ素原子、トリフルオロメチル基、シアノ基、又は炭素数１〜６の直鎖状、分岐状又は環状のアルキル基であり、ｐは１又は２であり、ｑは０〜４の整数である。Ｒ20は炭素数１〜１６の直鎖状、分岐状又は環状の２〜５価の脂肪族炭化水素基であり、エーテル基又はエステル基を有していてもよい。ｒは１〜４の整数である。Ｒ24〜Ｒ27、Ｒ28〜Ｒ31はそれぞれ独立に水素原子、シアノ基、炭素数１〜６の直鎖状、分岐状又は環状のアルキル基、オルガノキシカルボニル基、又はエーテル基又はラクトン環を有する基であり、Ｒ24〜Ｒ27、Ｒ28〜Ｒ31の内少なくとも一つは酸不安定基で置換されたヒドロキシ基を有する。ｓは０又は１である。０≦ａ１＜１．０、０≦ａ２＜１．０、０≦ａ３＜１．０、０≦ａ４＜１．０、０≦ａ５＜１．０、０≦ａ６＜１．０、０＜ａ１＋ａ２＋ａ３＋ａ４＋ａ５＋ａ６≦１．０の範囲である。）
〔３〕
高分子化合物が、更にヒドロキシ基、シアノ基、カルボニル基、エステル基、エーテル基、ラクトン環、カルボキシル基、カルボン酸無水物基、スルホン酸エステル基、ジスルホン基、カーボネート基から選ばれる密着性基を有するモノマーに由来する繰り返し単位を有する〔２〕に記載のレジスト組成物。
〔４〕
高分子化合物が、更に下記一般式（ｃ１）、（ｃ２）、（ｃ３）のいずれかの繰り返し単位を含有する〔２〕又は〔３〕に記載のレジスト組成物。
【化３】
0005772728.tif 000004
（式中、Ｒ70、Ｒ74、Ｒ78は水素原子又はメチル基、Ｒ71は単結合、フェニレン基、−Ｏ−Ｒ82−、又は−Ｃ（＝Ｏ）−Ｙ−Ｒ82−である。Ｙは酸素原子又はＮＨ、Ｒ82は炭素数１〜６の直鎖状、分岐状又は環状のアルキレン基、アルケニレン基又はフェニレン基であり、カルボニル基（−ＣＯ−）、エステル基（−ＣＯＯ−）、エーテル基（−Ｏ−）又はヒドロキシ基を含んでいてもよい。Ｒ72、Ｒ73、Ｒ75、Ｒ76、Ｒ77、Ｒ79、Ｒ80、Ｒ81は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表す。Ｚ0は単結合、メチレン基、エチレン基、フェニレン基、フッ素化されたフェニレン基、−Ｏ−Ｒ83−、又は−Ｃ（＝Ｏ）−Ｚ1−Ｒ83−である。Ｚ1は酸素原子又はＮＨ、Ｒ83は炭素数１〜６の直鎖状、分岐状又は環状のアルキレン基、アルケニレン基又はフェニレン基であり、カルボニル基、エステル基、エーテル基又はヒドロキシ基を含んでいてもよい。Ｍ1-は非求核性対向イオンを表す。０≦ｃ１≦０．３、０≦ｃ２≦０．３、０≦ｃ３≦０．３、０≦ｃ１＋ｃ２＋ｃ３≦０．３の範囲である。）
〔５〕
一般式（１）で示される酸発生剤と一般式（２）で示される高分子化合物に加えて、有機溶剤、界面活性剤、又は塩基性化合物を含有する化学増幅型レジスト組成物であることを特徴とする〔１〕〜〔４〕のいずれかに記載のレジスト組成物。
〔６〕
一般式（１）−１又は（１）−２で示される酸発生剤と一般式（２）で示される高分子化合物に加えて、一般式（１）−１及び（１）−２で示される酸発生剤とは異なる構造のスルホニウム塩又はヨードニウム塩を含有する化学増幅型レジスト組成物であることを特徴とする〔１〕〜〔５〕のいずれかに記載のレジスト組成物。
〔７〕
式（１）−１及び（１）−２の酸発生剤と異なる構造のスルホニウム塩又はヨードニウム塩が、下記式
【化４】
0005772728.tif 000005
（式中、Ｒ1、Ｒ2、Ｒ3、Ｒ8、Ｒ9は上記の通り。Ｋ-は非求核性対向イオンを表す。）
である〔６〕に記載のレジスト組成物。
〔８〕
〔１〕〜〔７〕のいずれかに記載のレジスト組成物を基板上に塗布する工程と、加熱処理後、高エネルギー線で露光する工程と、現像液を用いて現像する工程とを含むことを特徴とするパターン形成方法。
〔９〕
現像液がアルカリ水であり、現像後にポジ型パターンを形成することを特徴とする〔８〕に記載のパターン形成方法。
〔１０〕
現像液が有機溶剤であり、現像後にネガ型パターンを形成することを特徴とする〔８〕に記載のパターン形成方法。
〔１１〕
有機溶剤の現像液が、２−オクタノン、２−ノナノン、２−ヘプタノン、３−ヘプタノン、４−ヘプタノン、２−ヘキサノン、３−ヘキサノン、ジイソブチルケトン、メチルシクロヘキサノン、アセトフェノン、メチルアセトフェノン、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、プロピオン酸メチル、プロピオン酸エチル、３−エトキシプロピオン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチルから選ばれる１種以上であることを特徴とする〔１０〕に記載のパターン形成方法。
〔１２〕
高エネルギー線による露光が、波長２４８ｎｍのＫｒＦエキシマレーザーリソグラフィー、波長１９３ｎｍのＡｒＦエキシマレーザーリソグラフィー、波長１３．５ｎｍのＥＵＶリソグラフィー、又は電子ビームであることを特徴とする〔８〕〜〔１１〕のいずれかに記載のパターン形成方法。
【発明の効果】
【００１６】
特定の構造の酸反応性基を有するスルホニウム塩又はヨードニウム塩を含むフォトレジスト膜は、溶解コントラストが高いために、アルカリ現像におけるポジパターン及び有機溶剤現像におけるネガパターンに優れた解像性と広いフォーカスマージンを有し、ＬＷＲが小さい特徴を有する。
【図面の簡単な説明】
【００１７】
【図１】本発明に係るポジ型のパターニング方法を説明するもので、（Ａ）は基板上にフォトレジスト膜を形成した状態の断面図、（Ｂ）はフォトレジスト膜に露光した状態の断面図、（Ｃ）はアルカリ水溶液で現像した状態の断面図である。
【図２】本発明に係るネガ型のパターニング方法を説明するもので、（Ａ）は基板上にフォトレジスト膜を形成した状態の断面図、（Ｂ）はフォトレジスト膜に露光した状態の断面図、（Ｃ）は有機溶剤で現像した状態の断面図である。
【発明を実施するための形態】
【００１８】
本発明は、上述したように、特定の構造の酸反応性基を有するスルホン酸のスルホニウム塩又はヨードニウム塩と酸不安定基で置換されたカルボキシル基及び／又はヒドロキシ基の繰り返し単位を含む高分子化合物を含有するレジスト組成物を塗布し、プリベークにより不要な溶剤を除去してレジスト膜を形成し、高エネルギー線を露光し、露光後加熱し、アルカリ水で現像してポジ型パターン又は有機溶剤現像液で現像してネガ型パターンを得ることを特徴とするパターン形成方法及びこれに用いるレジスト組成物を提供するものである。
【００１９】
本発明の特定の構造の酸反応性基を有するスルホン酸のスルホニウム塩又はヨードニウム塩は、スルホン酸にアミノ基を有しているために、アミンクエンチャーと同様に酸との中和反応によって酸拡散を抑えコントラストを向上させる効果がある。但し、通常のアミンクエンチャーとして異なる点は、酸によって塩基性を失う点である。例えば、後述する式（１）−１に包含される下記式（３）−１、（３）−２、（３）−３に示すように、酸によって酸不安定基が脱離し、環を巻いてラクタムを形成する。窒素原子の隣に芳香族基を有するラクタムは塩基性がほとんど無く、クエンチャーとしての機能がない。酸の発生量が多い露光部分はクエンチャーとしての機能を失うために相対的に露光部分の酸の量が増大する。通常のアミンクエンチャーに比べて未露光部分と露光部分の実効的な酸の量の差が大きくなることによって、より一層コントラストを増大させる効果がある。下記式（３）−１、（３）−２、（３）−３ではスルホニウム塩の場合を示したが、ヨードニウム塩においても同様の反応が起こり、コントラストが増大する。
【化５】
0005772728.tif 000006
【００２０】
本発明のスルホニウム塩、ヨードニウム塩は光照射によって酸を発生する酸発生剤であるが、同時にアミノ基を有するためにクエンチャーでもある。酸発生剤として本発明のスルホニウム塩だけを使った場合、酸発生剤と同量のクエンチャーが添加されているのと同じことになり、発生した酸はすぐさまクエンチされてしまう。これによってベースポリマーの脱保護反応が起こらなくなる。脱保護反応を進行させるためには発生した酸の量がクエンチャーの量よりも多くならなければならない。よって、本発明のスルホニウム塩、ヨードニウム塩とは別に酸発生剤を添加し、あるいは主鎖に酸発生剤が共重合されているベースポリマーを使うことが望ましい。発生した酸の量が少しでも多い場合は、露光後のベーク中に式（３）−１〜（３）−３で示すようにラクタム生成によるクエンチャー量の減少が起きて酸の濃度が急激に増す。
【００２１】
次に、弱酸のオニウム塩がクエンチャーとして働く機構と、これによる効果を記載する。
α位がフッ素化されていないスルホン酸イオン、イミド酸イオン、更にはカルボン酸イオンのオニウム塩と、α位がフッ素化されたスルホン酸、イミド酸、メチド酸のオニウム塩とを共存させると、光照射によってα位がフッ素化されていないスルホン酸、イミド酸、更にはカルボン酸と、α位がフッ素化されたスルホン酸、イミド酸、メチド酸の両方の酸が発生する。一方、露光量の少ない部分には分解していない多くのオニウム塩が存在している。酸強度の強いα位がフッ素化されたスルホン酸、イミド酸、メチド酸は脱保護反応を引き起こすための触媒として機能するが、α位がフッ素化されていないスルホン酸、イミド酸、カルボン酸は脱保護反応を起こすことはない。又、酸強度の強いα位がフッ素化されたスルホン酸、イミド酸、メチド酸は、α位がフッ素化されていないスルホン酸、イミド酸、更にはカルボン酸のオニウム塩とイオン交換し、α位がフッ素化されたスルホン酸、イミド酸、メチド酸のオニウム塩となり、α位がフッ素化されていないスルホン酸、イミド酸、更にはカルボン酸が放出される。即ち、α位がフッ素化されていないスルホン酸、イミド酸、更にはカルボン酸のオニウム塩は、イオン交換によって、脱保護反応触媒のα位がフッ素化されたスルホン酸、イミド酸、メチド酸を中和することによってクエンチャーとして機能するのである。
露光の間中、α位がフッ素化されたスルホン酸、イミド酸、メチド酸の発生と、α位がフッ素化されていないスルホン酸、イミド酸、更にはカルボン酸のオニウム塩との塩交換が数限りなく繰り返される。露光の最後の瞬間にα位がフッ素化されたスルホン酸、イミド酸、メチド酸が発生する場所は、最初のα位がフッ素化されたスルホン酸、イミド酸、メチド酸のオニウム塩が存在している場所とは異なっている。光による酸の発生と塩交換と酸の発生のサイクルが何度も繰り返されることによって酸の発生ポイントが平均化され、これによって現像後のレジストパターンのエッジラフネスが小さくなるのである。
【００２２】
本発明のスルホニウム塩、ヨードニウム塩は、フッ素化されていないスルホン酸イオンが発生するが、これは３級エステル基の脱保護反応を引き起こすだけの酸強度がない。３級エステル基の脱保護反応を進行させるためにはα位がフッ素化されたスルホン酸、イミド酸、メチド酸が発生する酸発生剤を別途添加するか、酸発生剤を共重合させる必要がある。別途添加した酸発生剤から発生したα位がフッ素化されたスルホン酸、イミド酸、メチド酸は、本発明のスルホニウム塩、ヨードニウム塩とアニオン交換を起こすことによって本発明のスルホニウム塩、ヨードニウム塩はクエンチャーとして機能する。本発明のスルホニウム塩、ヨードニウム塩は光分解性があるために、光強度が強い部分のクエンチ能が低下すると共にα位がフッ素化されたスルホン酸、イミド酸、メチド酸の濃度が増加する。これによって露光部分の脱保護反応のコントラストが向上する。
本発明のスルホニウム塩の場合は、前述の酸による塩基性消失に加えて、光照射によるクエンチャー能の低下が相まって、更なるコントラスト向上効果を得ることができる。更には、露光中の酸の多くの交換反応が繰り返されることによってエッジラフネスも低減される効果も併せ持つ。
【００２３】
ベースポリマーの酸不安定基がアセタールなどの脱保護反応の活性化エネルギーが低い保護基の場合は、α位がフッ素化されたスルホン酸、イミド酸、メチド酸に比べて酸強度が低いスルホン酸が発生する本発明のスルホニウム塩、ヨードニウム塩によっても脱保護反応が進行する場合がある。この場合は、クエンチャーとして添加するスルホニウム塩、ヨードニウム塩としてはカルボン酸のスルホニウム塩が適当である。この時のカルボン酸はフッ素化されていてもいなくてもよい。
【００２４】
本発明のスルホニウム塩、ヨードニウム塩によるコントラスト向上効果は、アルカリ水現像によるポジティブパターン形成においても、有機溶剤現像におけるネガティブパターン形成のどちらにおいても有効である。
【００２５】
以下、本発明のレジスト組成物成分について更に詳述する。
本発明のスルホニウム塩又はヨードニウム塩は下記一般式（１）に示される。
【化６】
0005772728.tif 000007
（式中、Ｒ1、Ｒ2、Ｒ3は炭素数１〜１２の直鎖状、分岐状又は環状のアルキル基、アルケニル基、オキソアルキル基又はオキソアルケニル基、炭素数６〜２０のアリール基、又は炭素数７〜１２のアラルキル基又はアリールオキソアルキル基を示し、これらの基はエーテル基、エステル基、カルボニル基、カーボネート基、ヒドロキシ基、カルボキシル基、ハロゲン原子、シアノ基、アミド基、ニトロ基、スルトン基、スルホン酸エステル基、スルホン基、又はスルホニウム塩を有していてもよく、Ｒ1とＲ2が結合して環を形成してもよい。Ｒ8、Ｒ9は炭素数６〜２０のアリール基であり、炭素数１〜１０の直鎖状、分岐状又は環状のアルキル基もしくはアルコキシ基を有していてもよい。Ｒ4は単結合、炭素数１〜１０の直鎖状、分岐状又は環状のアルキレン基、又は炭素数６〜１０のアリーレン基であり、エーテル基、エステル基、カルボニル基又はチオエーテル基を有していてもよい。Ｒ5は炭素数２〜４のアルキレン基、Ｒ6は水素原子又は酸不安定基である。Ｒ7は水素原子、炭素数１〜１０の直鎖状、分岐状又は環状のアルキル基、アルコキシ基、アシロキシ基、カルボニルアルキル基、ニトロ基、シアノ基又はハロゲン原子である。Ｘ-はスルホン酸イオン又はカルボン酸イオンを表す。Ａｒをかこむ円は炭素数６〜１６のアリール基である。ｍは１〜４の整数である。）
【００２６】
一般式（１）−１で示されるスルホニウム塩、一般式（１）−２で示されるヨードニウム塩のカチオン部分は、具体的には下記に例示される。ここで、Ｒ4〜Ｒ7、ｍ、Ａｒをかこむ円、Ｘ-は前述の通りである。
【００２７】
【化７】
0005772728.tif 000008
【００２８】
【化８】
0005772728.tif 000009
【００２９】
【化９】
0005772728.tif 000010
【００３０】
【化１０】
0005772728.tif 000011
【００３１】
一般式（１）−１、（１）−２で示されるスルホン酸イオン、カルボン酸イオンは、具体的には下記に例示される。
【化１１】
0005772728.tif 000012
【００３２】
【化１２】
0005772728.tif 000013
【００３３】
【化１３】
0005772728.tif 000014
【００３４】
【化１４】
0005772728.tif 000015
【００３５】
一般式（１）で示される本発明のスルホニウム塩又はヨードニウム塩の合成方法としては、下記に示すようにアミノ基を有するスルホン酸のスルホニウム塩又はヨードニウム塩と酸不安定基で置換されたカルボキシル基を有するハロゲン化物との反応によって得ることができる。下記反応はスルホニウム塩の場合を示すが、ヨードニウム塩の場合も同様の反応によって得ることができる。ここで、Ｒ4、Ｒ7、ｍ、Ａｒをかこむ円、Ｘ-は前述の通りである。
【化１５】
0005772728.tif 000016
【００３６】
本発明の一般式（１）で示される酸発生剤を添加するレジスト組成物におけるベースポリマーとしては、下記式（２）で示されるカルボキシル基及び／又はヒドロキシ基の水素原子が酸不安定基で置換されている繰り返し単位を必須とする。
【化１６】
0005772728.tif 000017
（式中、Ｒ13、Ｒ15、Ｒ19、Ｒ22は水素原子又はメチル基である。Ｒ14、Ｒ18、Ｒ21、Ｒ23は酸不安定基を表す。Ｙ1は単結合、エステル基、エーテル基又はラクトン環を有する炭素数１〜１２の連結基、フェニレン基、又はナフチレン基である。Ｙ2は単結合、−Ｃ（＝Ｏ）−Ｏ−、又は−Ｃ（＝Ｏ）−ＮＨ−である。Ｒ16は単結合、又は炭素数１〜６の直鎖状又は分岐状のアルキレン基であり、Ｒ17は水素原子、フッ素原子、トリフルオロメチル基、シアノ基、又は炭素数１〜６の直鎖状、分岐状又は環状のアルキル基であり、ｐは１又は２であり、ｑは０〜４の整数である。Ｒ20は炭素数１〜１６の直鎖状、分岐状又は環状の２〜５価の脂肪族炭化水素基であり、エーテル基又はエステル基を有していてもよい。ｒは１〜４の整数である。Ｒ24〜Ｒ27、Ｒ28〜Ｒ31はそれぞれ独立に水素原子、シアノ基、炭素数１〜６の直鎖状、分岐状又は環状のアルキル基、オルガノキシカルボニル基、又はエーテル基又はラクトン環を有する基であり、Ｒ24〜Ｒ27、Ｒ28〜Ｒ31の内少なくとも一つは酸不安定基で置換されたヒドロキシ基を有する。ｓは０又は１である。０≦ａ１＜１．０、０≦ａ２＜１．０、０≦ａ３＜１．０、０≦ａ４＜１．０、０≦ａ５＜１．０、０≦ａ６＜１．０、０＜ａ１＋ａ２＋ａ３＋ａ４＋ａ５＋ａ６≦１．０の範囲である。）
【００３７】
カルボキシル基が酸不安定基で置換された繰り返し単位ａ１は、具体的には下記に例示することができる。
【化１７】
0005772728.tif 000018
【００３８】
フェノール性水酸基が酸不安定基で置換された繰り返し単位ａ２は、具体的には下記に例示することができる。
【化１８】
0005772728.tif 000019
【００３９】
ａ３の繰り返し単位において−Ｒ20−（ＯＲ21）rのｒは１〜４の整数であり、従ってＲ20は、２〜５価の基であり、エーテル基又はエステル基を有していてもよい炭化水素基であって、エーテル基又はエステル基を有してもよい直鎖状、分岐状もしくは環状のアルキル基等の１価炭化水素基よりｒ個の水素原子が脱離した基である。−Ｒ20−（ＯＲ21）rはこの脱離した水素原子の代わりにＯＲ21基が導入した基である。この場合、Ｒ20はエステル基（−Ｃ（＝Ｏ）−Ｏ−基）を有してもよいものであるが、このエステル基−Ｏ−基に対し、直接、又は直鎖状、分岐状もしくは環状のアルキレン基又は−Ｒ0−ＣＯＯ−基（Ｒ0は単結合又は直鎖状、分岐状もしくは環状のエーテル結合を含んでもよいアルキレン基）を介して結合した下記環状構造（但し、結合位置Ｃ1は環状構造のいずれの炭素原子であってもよい）のいずれかの基に更にｒ個のＯＲ21又は−Ｒ00−ＯＲ21（Ｒ00はエーテル結合を含んでもよいアルキレン基）が結合した基（但し、結合位置Ｃ2は上記結合位置Ｃ1以外のいずれの炭素原子でもよい）であることが好ましい。
【化１９】
0005772728.tif 000020
【００４０】
一般式（２）で示される繰り返し単位ａ３、ａ４を得るためのモノマーは、具体的には下記に例示することができる。
【化２０】
0005772728.tif 000021
【００４１】
【化２１】
0005772728.tif 000022
【００４２】
【化２２】
0005772728.tif 000023
【００４３】
【化２３】
0005772728.tif 000024
【００４４】
【化２４】
0005772728.tif 000025
【００４５】
【化２５】
0005772728.tif 000026
【００４６】
【化２６】
0005772728.tif 000027
【００４７】
【化２７】
0005772728.tif 000028
【００４８】
一般式（２）で示される繰り返し単位ａ５、ａ６を得るためのモノマーは、具体的には下記に例示することができる。ここで、Ｒは酸不安定基である。
【化２８】
0005772728.tif 000029
【００４９】
【化２９】
0005772728.tif 000030
【００５０】
上記に示した繰り返し単位ａ１〜ａ４中のＲ14、Ｒ18、Ｒ21、Ｒ23で示される酸不安定基、繰り返し単位ａ５、ａ６のＲ24〜Ｒ27、Ｒ28〜Ｒ31の中のヒドロキシ基を置換した酸不安定基Ｒ、一般式（１）中に示されるＲ4の酸不安定基は種々選定され、互いに同一であっても異なっていてもよいが、特に下記式（ＡＬ−１０）で示される基、下記式（ＡＬ−１１）で示されるアセタール基、下記式（ＡＬ−１２）で示される三級アルキル基、炭素数４〜２０のオキソアルキル基等が挙げられる。
【化３０】
0005772728.tif 000031
【００５１】
式（ＡＬ−１０）、（ＡＬ−１１）において、Ｒ51、Ｒ54は炭素数１〜４０、特に１〜２０の直鎖状、分岐状又は環状のアルキル基等の１価炭化水素基であり、酸素、硫黄、窒素、フッ素等のヘテロ原子を含んでもよい。Ｒ52、Ｒ53は水素原子、又は炭素数１〜２０の直鎖状、分岐状又は環状のアルキル基等の１価炭化水素基であり、酸素、硫黄、窒素、フッ素等のヘテロ原子を含んでもよく、ａ５は０〜１０、特に１〜５の整数である。Ｒ52とＲ53、Ｒ52とＲ54、又はＲ53とＲ54はそれぞれ結合してこれらが結合する炭素原子又は炭素原子と酸素原子と共に炭素数３〜２０、好ましくは４〜１６の環、特に脂環を形成してもよい。
Ｒ55、Ｒ56、Ｒ57はそれぞれ炭素数１〜２０の直鎖状、分岐状又は環状のアルキル基等の１価炭化水素基であり、酸素、硫黄、窒素、フッ素等のヘテロ原子を含んでもよい。あるいはＲ55とＲ56、Ｒ55とＲ57、又はＲ56とＲ57はそれぞれ結合してこれらが結合する炭素原子と共に炭素数３〜２０、好ましくは４〜１６の環、特に脂環を形成してもよい。
【００５２】
式（ＡＬ−１０）に示される酸不安定基を具体的に例示すると、ｔｅｒｔ−ブトキシカルボニル基、ｔｅｒｔ−ブトキシカルボニルメチル基、ｔｅｒｔ−アミロキシカルボニル基、ｔｅｒｔ−アミロキシカルボニルメチル基、１−エトキシエトキシカルボニルメチル基、２−テトラヒドロピラニルオキシカルボニルメチル基、２−テトラヒドロフラニルオキシカルボニルメチル基等、また下記一般式（ＡＬ−１０）−１〜（ＡＬ−１０）−１０で示される置換基が挙げられる。
【化３１】
0005772728.tif 000032
【００５３】
式（ＡＬ−１０）−１〜（ＡＬ−１０）−１０中、Ｒ58は同一又は異種の炭素数１〜８の直鎖状、分岐状又は環状のアルキル基、炭素数６〜２０のアリール基、又は炭素数７〜２０のアラルキル基を示す。Ｒ59は水素原子、又は炭素数１〜２０の直鎖状、分岐状又は環状のアルキル基を示す。Ｒ60は炭素数６〜２０のアリール基、又は炭素数７〜２０のアラルキル基を示す。ａ５は上記の通りである。
【００５４】
前記式（ＡＬ−１１）で示されるアセタール基を（ＡＬ−１１）−１〜（ＡＬ−１１）−１１２に例示する。
【化３２】
0005772728.tif 000033
【００５５】
【化３３】
0005772728.tif 000034
【００５６】
【化３４】
0005772728.tif 000035
【００５７】
【化３５】
0005772728.tif 000036
【００５８】
【化３６】
0005772728.tif 000037
【００５９】
【化３７】
0005772728.tif 000038
【００６０】
また、酸不安定基として、下記一般式（ＡＬ−１１ａ）あるいは（ＡＬ−１１ｂ）で表される基が挙げられ、該酸不安定基によってベース樹脂が分子間あるいは分子内架橋されていてもよい。
【化３８】
0005772728.tif 000039
【００６１】
上記式中、Ｒ61、Ｒ62は水素原子、又は炭素数１〜８の直鎖状、分岐状又は環状のアルキル基を示す。又は、Ｒ61とＲ62は互いに結合してこれらが結合する炭素原子と共に環を形成してもよく、環を形成する場合にはＲ61、Ｒ62は炭素数１〜８の直鎖状又は分岐状のアルキレン基を示す。Ｒ63は炭素数１〜１０の直鎖状、分岐状又は環状のアルキレン基、ｂ５、ｄ５は０又は１〜１０の整数、好ましくは０又は１〜５の整数、ｃ５は１〜７の整数である。Ａは、（ｃ５＋１）価の炭素数１〜５０の脂肪族もしくは脂環式飽和炭化水素基、芳香族炭化水素基又はヘテロ環基を示し、これらの基は酸素、硫黄、窒素等のヘテロ原子を介在してもよく、又はその炭素原子に結合する水素原子の一部が水酸基、カルボキシル基、カルボニル基又はフッ素原子によって置換されていてもよい。Ｂは−ＣＯ−Ｏ−、−ＮＨＣＯ−Ｏ−又は−ＮＨＣＯＮＨ−を示す。
この場合、好ましくはＡは２〜４価の炭素数１〜２０の直鎖状、分岐状又は環状のアルキレン基、アルカントリイル基、アルカンテトライル基、又は炭素数６〜３０のアリーレン基であり、これらの基は酸素、硫黄、窒素等のヘテロ原子を介在していてもよく、またその炭素原子に結合する水素原子の一部が水酸基、カルボキシル基、アシル基又はハロゲン原子によって置換されていてもよい。また、ｃ５は好ましくは１〜３の整数である。
【００６２】
一般式（ＡＬ−１１ａ）、（ＡＬ−１１ｂ）で示される架橋型アセタール基として、具体的には下記式（ＡＬ−１１）−１１３〜（ＡＬ−１１）−１２０に示すものが挙げられる。
【化３９】
0005772728.tif 000040
【００６３】
次に、前記式（ＡＬ−１２）に示される三級アルキル基としては、ｔｅｒｔ−ブチル基、トリエチルカルビル基、１−エチルノルボニル基、１−メチルシクロヘキシル基、１−エチルシクロペンチル基、ｔｅｒｔ−アミル基等、あるいは下記一般式（ＡＬ−１２）−１〜（ＡＬ−１２）−１６で示される基を挙げることができる。
【化４０】
0005772728.tif 000041
【００６４】
上記式中、Ｒ64は同一又は異種の炭素数１〜８の直鎖状、分岐状又は環状のアルキル基、炭素数６〜２０のアリール基、又は炭素数７〜２０のアラルキル基を示し、Ｒ64同士が結合してこれらが結合する炭素原子と共に炭素数３〜２０、好ましくは４〜１６の環、特に脂環を形成してもよい。Ｒ65、Ｒ67は水素原子、又は炭素数１〜２０の直鎖状、分岐状又は環状のアルキル基を示す。Ｒ66は炭素数６〜２０のアリール基、又は炭素数７〜２０のアラルキル基を示す。
【００６５】
更に、酸不安定基として、下記式（ＡＬ−１２）−１７に示す基が挙げられ、２価以上のアルキレン基、又はアリーレン基であるＲ68を含む該酸不安定基によってベース樹脂が分子内あるいは分子間架橋されていてもよい。式（ＡＬ−１２）−１７のＲ64は前述と同様、Ｒ68は単結合、炭素数１〜２０の直鎖状、分岐状又は環状のアルキレン基、又はアリーレン基を示し、酸素原子や硫黄原子、窒素原子等のヘテロ原子を含んでいてもよい。ｂ６は０〜３の整数である。式（ＡＬ−１２）−１７は上記酸不安定基の全てに適用される。
【化４１】
0005772728.tif 000042
【００６６】
なお、上述したＲ64、Ｒ65、Ｒ66、Ｒ67は酸素、窒素、硫黄等のヘテロ原子を有していてもよく、具体的には下記式（ＡＬ−１３）−１〜（ＡＬ−１３）−７に示すことができる。
【化４２】
0005772728.tif 000043
【００６７】
本発明のパターン形成方法に用いられるレジスト組成物のベースとなる高分子化合物は、一般式（１）で示される繰り返し単位ａ１〜ａ６を有することが好ましいが、更にはヒドロキシ基、シアノ基、カルボニル基、エステル基、エーテル基、ラクトン環、カルボキシル基、カルボン酸無水物基、スルホン酸エステル基、ジスルホン基、カーボネート基等の密着性基を有するモノマーに由来する繰り返し単位ｂを共重合させてもよい。これらの中で、ラクトン環やヒドロキシ基を密着性基として有するものが最も好ましく用いられる。
繰り返し単位ｂを得るためのモノマーとしては、具体的に下記に挙げることができる。
【００６８】
【化４３】
0005772728.tif 000044
【００６９】
【化４４】
0005772728.tif 000045
【００７０】
【化４５】
0005772728.tif 000046
【００７１】
【化４６】
0005772728.tif 000047
【００７２】
【化４７】
0005772728.tif 000048
【００７３】
【化４８】
0005772728.tif 000049
【００７４】
【化４９】
0005772728.tif 000050
【００７５】
【化５０】
0005772728.tif 000051
【００７６】
【化５１】
0005772728.tif 000052
【００７７】
【化５２】
0005772728.tif 000053
【００７８】
【化５３】
0005772728.tif 000054
【００７９】
【化５４】
0005772728.tif 000055
【００８０】
【化５５】
0005772728.tif 000056
【００８１】
【化５６】
0005772728.tif 000057
【００８２】
【化５７】
0005772728.tif 000058
【００８３】
更に、下記一般式で示されるスルホニウム塩（ｃ１）〜（ｃ３）のいずれかを共重合することもできる。
【化５８】
0005772728.tif 000059
（式中、Ｒ70、Ｒ74、Ｒ78は水素原子又はメチル基、Ｒ71は単結合、フェニレン基、−Ｏ−Ｒ82−、又は−Ｃ（＝Ｏ）−Ｙ−Ｒ82−である。Ｙは酸素原子又はＮＨ、Ｒ82は炭素数１〜６の直鎖状、分岐状又は環状のアルキレン基、アルケニレン基又はフェニレン基であり、カルボニル基（−ＣＯ−）、エステル基（−ＣＯＯ−）、エーテル基（−Ｏ−）又はヒドロキシ基を含んでいてもよい。Ｒ72、Ｒ73、Ｒ75、Ｒ76、Ｒ77、Ｒ79、Ｒ80、Ｒ81は同一又は異種の炭素数１〜１２の直鎖状、分岐状又は環状のアルキル基であり、カルボニル基、エステル基又はエーテル基を含んでいてもよく、又は炭素数６〜１２のアリール基、炭素数７〜２０のアラルキル基又はチオフェニル基を表す。Ｚ0は単結合、メチレン基、エチレン基、フェニレン基、フッ素化されたフェニレン基、−Ｏ−Ｒ83−、又は−Ｃ（＝Ｏ）−Ｚ1−Ｒ83−である。Ｚ1は酸素原子又はＮＨ、Ｒ83は炭素数１〜６の直鎖状、分岐状又は環状のアルキレン基、アルケニレン基又はフェニレン基であり、カルボニル基、エステル基、エーテル基又はヒドロキシ基を含んでいてもよい。Ｍ1-は非求核性対向イオンを表す。０≦ｃ１≦０．３、０≦ｃ２≦０．３、０≦ｃ３≦０．３、０≦ｃ１＋ｃ２＋ｃ３≦０．３の範囲である。）
【００８４】
上記繰り返し単位以外には、特開２００８−２８１９８０号公報に記載の非脱離性炭化水素基を有する繰り返し単位ｄを挙げることができる。特開２００８−２８１９８０号公報に記載されていない非脱離性炭化水素基としてはスチレン類、ビニルナフタレン類、ビニルアントラセン類、ビニルビフェニル類、インデン類、インドール類、ベンゾチオフェン類、アセナフチレン類、ノルボルナジエン類、クロモン類を重合体として挙げることができる。非脱離性炭化水素基を有する繰り返し単位ｄを共重合することによって、有機溶剤現像液への溶解性を向上させることができる。
【００８５】
更には、オキシラン環又はオキセタン環を有する繰り返し単位ｅを共重合することもできる。オキシラン環又はオキセタン環を有する繰り返し単位ｅを共重合することによって、露光部が架橋するために、露光部分の残膜特性とエッチング耐性が向上する。
オキシラン環、オキセタン環を有する繰り返し単位ｅは、具体的には下記に例示される。なお、下記例中、Ｒ85は水素原子又はメチル基である。
【００８６】
【化５９】
0005772728.tif 000060
【００８７】
【化６０】
0005772728.tif 000061
【００８８】
上記繰り返し単位ａ１、ａ２、ａ３、ａ４、ａ５、ａ６、ｂ、ｃ１、ｃ２、ｃ３、ｄ、ｅ、において、繰り返し単位の比率は、０≦ａ１＜１．０、０≦ａ２＜１．０、０≦ａ３＜１．０、０≦ａ４＜１．０、０≦ａ５＜１．０、０≦ａ６＜１．０、０＜ａ１＋ａ２＋ａ３＋ａ４＋ａ５＋ａ６＜１．０、０＜ｂ＜１．０、０≦ｃ１＜０．３、０≦ｃ２＜０．３、０≦ｃ３＜０．３、０≦ｃ１＋ｃ２＋ｃ３≦０．３、０≦ｄ≦０．４、０≦ｅ≦０．６、好ましくは０≦ａ１≦０．９、０≦ａ２≦０．９、０≦ａ３≦０．９、０≦ａ４≦０．９、０≦ａ５≦０．９、０≦ａ６≦０．９、０．１≦ａ１＋ａ２＋ａ３＋ａ４＋ａ５＋ａ６≦０．９、０．１≦ｂ≦０．９、０≦ｃ１≦０．２、０≦ｃ２≦０．２、０≦ｃ３≦０．２、０≦ｃ１＋ｃ２＋ｃ３≦０．２、０≦ｄ≦０．３、０≦ｅ≦０．５の範囲である。なお、ａ１＋ａ２＋ａ３＋ａ４＋ａ５＋ａ６＋ｂ＋ｃ１＋ｃ２＋ｃ３＋ｄ＋ｅ＝１である。
【００８９】
本発明のパターン形成方法に用いられるレジスト組成物のベース樹脂となる高分子化合物は、テトラヒドロフラン（ＴＨＦ）溶液によるゲルパーミエーションクロマトグラフィー（ＧＰＣ）によるポリスチレン換算重量平均分子量が１，０００〜５００，０００、特に２，０００〜３０，０００であることが好ましい。重量平均分子量が小さすぎると有機溶剤現像時に膜減りを生じ易くなったり、大きすぎると有機溶剤への溶解性が低下し、パターン形成後に裾引き現象が生じ易くなる可能性がある。
【００９０】
更に、本発明のパターン形成方法に用いられるレジスト組成物のベース樹脂となる高分子化合物においては、分子量分布（Ｍｗ／Ｍｎ）が広い場合は低分子量や高分子量のポリマーが存在するために露光後、パターン上に異物が見られたり、パターンの形状が悪化したりするおそれがある。それ故、パターンルールが微細化するに従ってこのような分子量、分子量分布の影響が大きくなり易いことから、微細なパターン寸法に好適に用いられるレジスト組成物を得るには、使用する多成分共重合体の分子量分布は１．０〜２．０、特に１．０〜１．５と狭分散であることが好ましい。
【００９１】
これら高分子化合物を合成するには、１つの方法としては繰り返し単位ａ１、ａ２、ａ３、ａ４、ａ５、ａ６、ｂ、ｃ１、ｃ２、ｃ３、ｄ、ｅを得るための不飽和結合を有するモノマーを有機溶剤中、ラジカル開始剤を加えて加熱重合を行う方法があり、これにより高分子化合物を得ることができる。重合時に使用する有機溶剤としては、トルエン、ベンゼン、テトラヒドロフラン、ジエチルエーテル、ジオキサン等が例示できる。重合開始剤としては、２，２’−アゾビスイソブチロニトリル（ＡＩＢＮ）、２，２’−アゾビス（２，４−ジメチルバレロニトリル）、ジメチル２，２−アゾビス（２−メチルプロピオネート）、ベンゾイルパーオキシド、ラウロイルパーオキシド等が例示でき、好ましくは５０〜８０℃に加熱して重合できる。反応時間としては２〜１００時間、好ましくは５〜２０時間である。酸不安定基は、モノマーに導入されたものをそのまま用いてもよいし、重合後保護化あるいは部分保護化してもよい。
【００９２】
また、組成比率や分子量分布や分子量が異なる２つ以上のポリマーをブレンドしたりすることも可能である。更には、アルカリ現像によって露光部が溶解する従来型の（メタ）アクリレートポリマー、ポリノルボルネン、シクロオレフィン無水マレイン酸共重合体、ＲＯＭＰなどをブレンドすることも可能であるし、アルカリ現像によって露光部は溶解しないが、有機溶剤現像でネガパターンを形成することができるヒドロキシ基が酸不安定基で置換された（メタ）アクリレートポリマー、ポリノルボルネン、シクロオレフィン無水マレイン酸共重合体、ＲＯＭＰなどをブレンドすることもできる。
【００９３】
上記ポジ型レジスト組成物は、上述したように、基板上に塗布してレジスト膜を形成し、加熱処理後に高エネルギー線をこのレジスト膜の所用部分に照射、露光し、加熱処理後にアルカリ水現像液を用いて現像することによって、上記レジスト膜の未露光部分が残膜し、露光部分が溶解することによってポジパターンを得ることができ、一方有機溶剤の現像液を用いて上記レジスト膜の未露光部分を溶解する一方、露光部分が膜として残り、ホールやトレンチ等のネガティブトーンのレジストパターンを形成する。
【００９４】
本発明のパターン形成方法に用いられるレジスト組成物は、有機溶剤、高エネルギー線に感応して酸を発生する化合物（酸発生剤）、必要に応じて溶解制御剤、塩基性化合物、界面活性剤、アセチレンアルコール類、その他の成分を含有することができる。
【００９５】
本発明のレジスト組成物は、特に化学増幅ポジ型レジスト組成物として機能させるために一般式（１）−１、（１）−２以外の酸発生剤を含んでも含んでいなくてもよく、含んでいる場合は例えば、活性光線又は放射線に感応して酸を発生する化合物（光酸発生剤）を含有してもよい。この場合、光酸発生剤の配合量はベース樹脂１００質量部に対し０．５〜３０質量部、特に１〜２０質量部とすることが好ましい。光酸発生剤の成分としては、高エネルギー線照射により酸を発生する化合物であればいずれでも構わない。好適な光酸発生剤としては上記式（１）−１、（１）−２以外のスルホニウム塩、ヨードニウム塩、スルホニルジアゾメタン、Ｎ−スルホニルオキシイミド、オキシム−Ｏ−スルホネート型酸発生剤等がある。これらは単独であるいは２種以上混合して用いることができる。酸発生剤から発生してくる酸としては、スルホン酸、イミド酸、メチド酸を挙げることができる。これらの中でα位がフッ素化されたスルホン酸が最も一般的に用いられるが、酸不安定基が脱保護し易いアセタール基の場合は必ずしもα位がフッ素化されている必要はない。
【００９６】
上記式（１）−１、（１）−２以外のスルホニウム塩又はヨードニウム塩としては、下記式で示されるものが好ましい。
【化６１】
0005772728.tif 000062
（式中、Ｒ1、Ｒ2、Ｒ3、Ｒ8、Ｒ9は上記の通り。Ｋ-は非求核性対向イオンを表す。）
【００９７】
なお、Ｋ-として具体的には、トリフレート、ノナフレート等のパーフルオロアルカンスルホン酸、ビス（トリフルオロメチルスルホニル）イミド、ビス（パーフルオロエチルスルホニル）イミド、ビス（パーフルオロブチルスルホニル）イミド等のイミド酸、トリス（トリフルオロメチルスルホニル）メチド、トリス（パーフルオロエチルスルホニル）メチド等のメチド酸、更には下記一般式（Ｋ−１）に示されるα位がフルオロ置換されたスルホネート、下記一般式（Ｋ−２）に示されるα位がフルオロ置換されたスルホネートが挙げられる。
【化６２】
0005772728.tif 000063
【００９８】
上記一般式（Ｋ−１）中、Ｒ102aは水素原子、炭素数１〜２０の直鎖状、分岐状又は環状のアルキル基又はアシル基、炭素数２〜２０のアルケニル基、又は炭素数６〜２０のアリール基又はアリーロキシ基であり、エーテル基、エステル基、カルボニル基、又はラクトン環を有していてもよく、又はこれらの基の水素原子の一部又は全部がフッ素原子で置換されていてもよい。上記一般式（Ｋ−２）中、Ｒ102bは水素原子、炭素数１〜２０の直鎖状、分岐状又は環状のアルキル基、炭素数２〜２０のアルケニル基、又は炭素数６〜２０のアリール基である。
【００９９】
更に、添加型の酸発生剤だけでなくベースポリマーとして酸発生剤の繰り返し単位ｃ１、ｃ２、ｃ３を共重合してもよい。
【０１００】
有機溶剤の具体例としては、特開２００８−１１１１０３号公報の段落［０１４４］〜［０１４５］に記載のシクロヘキサノン、メチル−２−ｎ−アミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類及びその混合溶剤が挙げられる。アセタール系の酸不安定基を用いる場合は、アセタール基の脱保護反応を加速させるために高沸点のアルコール系溶剤、具体的にはジエチレングリコール、プロピレングリコール、グリセリン、１，４−ブタンジオール、１，３−ブタンジオール等を加えることもできる。
【０１０１】
本発明は、特定の構造を有するスルホニウム塩を含有することを特徴とするが、発生する酸が酸不安定基を脱保護させる能力がある場合と脱保護することができない場合がある。発生する酸としてα位がフッ素化されたスルホン酸、イミド酸、メチド酸の場合は脱保護反応を引き起こすのに十分な酸強度を持っているが、発生する酸のα位がフッ素化されたスルホン酸、イミド酸、メチド酸ではない場合、脱保護反応を引き起こすのに十分な酸強度ではない時があり、この場合は本発明のスルホニウム塩とは別に、α位がフッ素化されたスルホン酸、イミド酸、メチド酸が発生する酸発生剤を添加する必要がある。酸不安定基がアセタールなどの酸に対して非常に敏感な保護基の場合はα位がフッ素化されていないスルホン酸でも脱保護反応が進行する場合があり、この場合は別途α位がフッ素化されたスルホン酸、イミド酸、メチド酸が発生する酸発生剤を添加する必要はない。
【０１０２】
本発明のスルホニウム塩は、アミノ基を有しているカチオン部分がクエンチャーとしての機能を有するが、式（３）−１〜（３）−３に示すように発生した酸によってラクタムを形成して塩基性を失う。更には、本発明のスルホニウム塩がα位がフッ素化されていないスルホン酸、イミド酸、メチド酸あるいはカルボン酸と、α位がフッ素化されたスルホン酸、イミド酸、メチド酸を発生する酸発生剤とブレンドした場合は、光によって発生した強酸と、弱酸の本発明のスルホニウム塩との塩交換が起こることによって本発明のスルホニウム塩はクエンチャーとしての機能を有する。この場合は、光によるスルホニウム塩の分解によって塩交換が起こらなくなることによる現象と、酸によって塩基性が低下することによるクエンチャー能の低下の２重の効果でクエンチャー能が低下する。露光部分のクエンチャー能が低下すると、相対的にこの部分の酸の濃度が増加するので、未露光部分と露光部分の酸の濃度差が大きくなり、より大きなコントラストを得ることができる。
【０１０３】
本発明のスルホニウム塩は、アミノ基を有しているカチオン部分がクエンチャーとしての機能を有するが、従来型の塩基性化合物のクエンチャーを添加することもできる。
【０１０４】
塩基性化合物としては、特開２００８−１１１１０３号公報の段落［０１４６］〜［０１６４］に記載の１級、２級、３級のアミン化合物、特にはヒドロキシ基、エーテル基、エステル基、ラクトン環、シアノ基、スルホン酸エステル基を有するアミン化合物あるいは特許第３７９０６４９号公報に記載のカルバメート基を有する化合物を挙げることができる。
また、特開２００８−１５８３３９号公報に記載されているα位がフッ素化されていないスルホン酸、特許第３９９１４６２号公報、特開２００８−１５８３３９号公報に記載のカルボン酸のスルホニウム塩、ヨードニウム塩、アンモニウム塩等のオニウム塩をクエンチャーとして併用することもできる。
【０１０５】
酸不安定基が酸に対して特に敏感なアセタール基である場合は、保護基を脱離させるための酸は必ずしもα位がフッ素化されたスルホン酸、イミド酸、メチド酸でなくてもよく、α位がフッ素化されていないスルホン酸でも脱保護反応が進行する場合がある。この時のクエンチャーとしてはスルホン酸のオニウム塩を用いることができないため、このような場合は本発明のイミド酸のオニウム塩単独で用いることが好ましい。
【０１０６】
界面活性剤は特開２００８−１１１１０３号公報の段落［０１６５］〜［０１６６］、溶解制御剤は特開２００８−１２２９３２号公報の段落［０１５５］〜［０１７８］、アセチレンアルコール類は特開２００８−１２２９３２号公報の段落［０１７９］〜［０１８２］に記載のものを用いることができる。
【０１０７】
スピンコート後のレジスト表面の撥水性を向上させるための高分子化合物を添加することもできる。この添加剤はトップコートを用いない液浸リソグラフィーに用いることができる。このような添加剤は特定構造の１，１，１，３，３，３−ヘキサフルオロ−２−プロパノール残基を有し、特開２００７−２９７５９０号公報、特開２００８−１１１１０３号公報に例示されている。レジスト組成物に添加される撥水性向上剤は、現像液の有機溶剤に溶解する必要がある。前述の特定の１，１，１，３，３，３−ヘキサフルオロ−２−プロパノール残基を有する撥水性向上剤は、現像液への溶解性が良好である。撥水性の添加剤として、アミノ基やアミン塩を繰り返し単位として共重合した高分子化合物は、ＰＥＢ中の酸の蒸発を防いで現像後のホールパターンの開口不良を防止する効果が高い。撥水性向上剤の添加量は、レジスト組成物のベース樹脂１００質量部に対して０．１〜２０質量部、好ましくは０．５〜１０質量部である。
【０１０８】
なお、有機溶剤の配合量はベース樹脂１００質量部に対し１００〜１０，０００質量部、特に３００〜８，０００質量部とすることが好ましい。また、塩基性化合物の配合量はベース樹脂１００質量部に対し０．０００１〜３０質量部、特に０．００１〜２０質量部とすることが好ましい。
また、溶解制御剤、界面活性剤、アセチレンアルコール類の配合量は、その配合目的に応じて適宜選定し得る。
【０１０９】
本発明に係るパターニング方法は、図１、図２に示される。この場合、図１（Ａ）に示したように、本発明においては基板１０上に形成した被加工基板２０に直接又は中間介在層３０を介してポジ型レジスト組成物を基板上に塗布してレジスト膜４０を形成する。レジスト膜の厚さとしては、１０〜１，０００ｎｍ、特に２０〜５００ｎｍであることが好ましい。このレジスト膜は、露光前に加熱（プリベーク）を行うが、この条件としては６０〜１８０℃、特に７０〜１５０℃で１０〜３００秒間、特に１５〜２００秒間行うことが好ましい。
なお、基板１０としては、シリコン基板が一般的に用いられる。被加工基板２０としては、ＳｉＯ2、ＳｉＮ、ＳｉＯＮ、ＳｉＯＣ、ｐ−Ｓｉ、α−Ｓｉ、ＴｉＮ、ＷＳｉ、ＢＰＳＧ、ＳＯＧ、Ｃｒ、ＣｒＯ、ＣｒＯＮ、ＭｏＳｉ、低誘電膜及びそのエッチングストッパー膜が挙げられる。中間介在層３０としては、ＳｉＯ2、ＳｉＮ、ＳｉＯＮ、ｐ−Ｓｉ等のハードマスク、カーボン膜による下層膜と珪素含有中間膜、有機反射防止膜等が挙げられる。
【０１１０】
次いで、図１（Ｂ）に示すように露光５０を行う。ここで、露光は波長１４０〜２５０ｎｍの高エネルギー線、波長１３．５ｎｍ、６．７ｎｍのＥＵＶ、電子ビーム（ＥＢ）が挙げられるが、中でもＡｒＦエキシマレーザーによる１９３ｎｍの露光が最も好ましく用いられる。露光は大気中や窒素気流中のドライ雰囲気でもよいし、水中の液浸露光であってもよい。ＡｒＦ液浸リソグラフィーにおいては液浸溶剤として純水、又はアルカン等の屈折率が１以上で露光波長に高透明の液体が用いられる。液浸リソグラフィーでは、プリベーク後のレジスト膜と投影レンズの間に、純水やその他の液体を挿入する。これによってＮＡが１．０以上のレンズ設計が可能となり、より微細なパターン形成が可能になる。液浸リソグラフィーはＡｒＦリソグラフィーを４５ｎｍノードまで延命させるための重要な技術である。液浸露光の場合は、レジスト膜上に残った水滴残りを除去するための露光後の純水リンス（ポストソーク）を行ってもよいし、レジスト膜からの溶出物を防ぎ、膜表面の滑水性を上げるために、プリベーク後のレジスト膜上に保護膜を形成させてもよい。液浸リソグラフィーに用いられるレジスト保護膜を形成する材料としては、例えば、水に不溶でアルカリ現像液に溶解する１，１，１，３，３，３−ヘキサフルオロ−２−プロパノール残基を有する高分子化合物をベースとし、炭素数４以上のアルコール系溶剤、炭素数８〜１２のエーテル系溶剤、又はこれらの混合溶剤に溶解させた材料が好ましい。この場合、保護膜形成用組成物は、１，１，１，３，３，３−ヘキサフルオロ−２−プロパノール残基を有する繰り返し単位等のモノマーから得られるものが挙げられる。保護膜は有機溶剤の現像液に溶解する必要があるが、１，１，１，３，３，３−ヘキサフルオロ−２−プロパノール残基を有する繰り返し単位からなる高分子化合物は前述の有機溶剤現像液に溶解する。特に、特開２００７−２５６３４号公報、特開２００８−３５６９号公報に例示の１，１，１，３，３，３−ヘキサフルオロ−２−プロパノール残基を有する保護膜材料の有機溶剤現像液に対する溶解性は高い。
【０１１１】
保護膜形成用組成物にアミン化合物又はアミン塩を配合あるいはアミノ基又はアミン塩を有する繰り返し単位を共重合した高分子化合物を用いることは、フォトレジストの露光部から発生した酸の未露光部分への拡散を制御し、ホールの開口不良を防止する効果が高い。アミン化合物を添加した保護膜材料としては特開２００８−３５６９号公報に記載の材料、アミノ基又はアミン塩を共重合した保護膜材料としては特開２００７−３１６４４８号公報に記載の材料を用いることができる。アミン化合物、アミン塩としては、上記フォトレジスト添加用の塩基性化合物として詳述したものの中から選定することができる。アミン化合物、アミン塩の配合量は、保護膜形成用組成物のベース樹脂１００質量部に対して０．０１〜１０質量部、特に０．０２〜８質量部が好ましい。
【０１１２】
フォトレジスト膜形成後に、純水リンス（ポストソーク）を行うことによってレジスト膜表面からの酸発生剤等の抽出、あるいはパーティクルの洗い流しを行ってもよいし、露光後に膜上に残った水を取り除くためのリンス（ポストソーク）を行ってもよい。ＰＥＢ中に露光部から蒸発した酸が未露光部に付着し、未露光部分の表面の保護基を脱保護させると、現像後のホールの表面がブリッジして閉塞する可能性がある。特にネガティブ現像におけるホールの外側は、光が照射されて酸が発生している。ＰＥＢ中にホールの外側の酸が蒸発し、ホールの内側に付着するとホールが開口しないことが起きる。酸の蒸発を防いでホールの開口不良を防ぐために保護膜を適用することは効果的である。更に、アミン化合物又はアミン塩を添加した保護膜は、酸の蒸発を効果的に防ぐことができる。一方、カルボキシル基やスルホ基等の酸化合物を添加、あるいはカルボキシル基やスルホ基を有するモノマーを共重合したポリマーをベースとした保護膜を用いた場合は、ホールの未開口現象が起きることがあり、このような保護膜を用いることは好ましくない。
【０１１３】
このように、本発明においては、酸不安定基で置換された一般式（１）で示される特定のヒドロキシ基を有する繰り返し単位を含有する高分子化合物と、酸発生剤と、有機溶剤とを含むレジスト組成物を基板上に塗布し、加熱処理後に保護膜を形成し、高エネルギー線でレジスト膜を露光、好ましくは液浸露光し、加熱処理後に有機溶剤による現像液を用いて保護膜と未露光部を溶解させ、露光部が溶解しないネガ型パターンを得ることが好ましく、この場合、保護膜を形成する材料として、１，１，１，３，３，３−ヘキサフルオロ−２−プロパノール残基を有する高分子化合物をベースとしてアミノ基又はアミン塩を有する化合物を添加した材料、あるいは前記高分子化合物中にアミノ基又はアミン塩を有する繰り返し単位を共重合した材料をベースとし、炭素数４以上のアルコール系溶剤、炭素数８〜１２のエーテル系溶剤、又はこれらの混合溶剤に溶解させた材料を用いることが好ましい。
【０１１４】
１，１，１，３，３，３−ヘキサフルオロ−２−プロパノール残基を有する繰り返し単位としては、［化５３］、［化５４］、［化５５］で示したモノマーの内、ヒドロキシ基を有するモノマーを用いて得られたものを挙げることができる。
アミノ基を有する化合物としては、フォトレジスト組成物に添加される特開２００８−１１１１０３号公報の段落［０１４６］〜［０１６４］に記載のアミン化合物を用いることができる。
アミン塩を有する化合物としては、前記アミン化合物のカルボン酸塩又はスルホン酸塩を用いることができる。
【０１１５】
炭素数４以上のアルコール系溶剤としては、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノールを挙げることができる。
炭素数８〜１２のエーテル系溶剤としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテルを挙げることができる。
【０１１６】
露光における露光量は１〜２００ｍＪ／ｃｍ2程度、好ましくは１０〜１００ｍＪ／ｃｍ2程度となるように露光することが好ましい。次に、ホットプレート上で６０〜１５０℃、１〜５分間、好ましくは８０〜１２０℃、１〜３分間ポストエクスポージャベーク（ＰＥＢ）する。
【０１１７】
次に現像によってパターンを形成するが、図１（Ｃ）ではアルカリ水の現像液によってポジ型パターン、図２（Ｃ）では有機溶剤現像によってネガ型パターンを得る。アルカリ水としてはテトラメチルアンモニウムヒドロキシド、テトラエチルアンモニウムヒドロキシド、テトラプロピルアンモニウムヒドロキシド、テトラブチルアンモニウムヒドロキシド、テトラペンチルアンモニウムヒドロキシド、コリンヒドロキシド、アンモニア、トリエチルアミン、モルホリン、水酸化ナトリウム、水酸化カリウム、水酸化セシウムなどの０．０１〜１０質量％の水溶液を用いることができ、０．１〜３分間、好ましくは０．５〜２分間、浸漬（ｄｉｐ）法、パドル（ｐｕｄｄｌｅ）法、スプレー（ｓｐｒａｙ）法等の常法により現像することによりポジパターンを得る。
【０１１８】
有機溶剤の現像液としては、２−オクタノン、２−ノナノン、２−ヘプタノン、３−ヘプタノン、４−ヘプタノン、２−ヘキサノン、３−ヘキサノン、ジイソブチルケトン、メチルシクロヘキサノン、アセトフェノン、メチルアセトフェノン等のケトン類、酢酸プロピル、酢酸ブチル、酢酸イソブチル、酢酸アミル、酢酸ブテニル、酢酸イソアミル、酢酸フェニル、蟻酸プロピル、蟻酸ブチル、蟻酸イソブチル、蟻酸アミル、蟻酸イソアミル、吉草酸メチル、ペンテン酸メチル、クロトン酸メチル、クロトン酸エチル、プロピオン酸メチル、プロピオン酸エチル、３−エトキシプロピオン酸エチル、乳酸メチル、乳酸エチル、乳酸プロピル、乳酸ブチル、乳酸イソブチル、乳酸アミル、乳酸イソアミル、２−ヒドロキシイソ酪酸メチル、２−ヒドロキシイソ酪酸エチル、安息香酸メチル、安息香酸エチル、酢酸ベンジル、フェニル酢酸メチル、蟻酸ベンジル、蟻酸フェニルエチル、３−フェニルプロピオン酸メチル、プロピオン酸ベンジル、フェニル酢酸エチル、酢酸２−フェニルエチル等のエステル類を好ましく用いることができる。
【０１１９】
現像の終了時には、リンスを行う。リンス液としては、アルカリ水の現像においては水が好ましく用いられる。有機溶剤現像においては、リンスを行わないかあるいは現像液と混溶し、レジスト膜を溶解させない溶剤を用いることが好ましい。このような溶剤としては、炭素数３〜１０のアルコール、炭素数８〜１２のエーテル化合物、炭素数６〜１２のアルカン、アルケン、アルキン、芳香族系の溶剤が好ましく用いられる。
【０１２０】
具体的に、炭素数６〜１２のアルカンとしては、ヘキサン、ヘプタン、オクタン、ノナン、デカン、ウンデカン、ドデカン、メチルシクロペンタン、ジメチルシクロペンタン、シクロヘキサン、メチルシクロヘキサン、ジメチルシクロヘキサン、シクロヘプタン、シクロオクタン、シクロノナンなどが挙げられる。炭素数６〜１２のアルケンとしては、ヘキセン、ヘプテン、オクテン、シクロヘキセン、メチルシクロヘキセン、ジメチルシクロヘキセン、シクロヘプテン、シクロオクテンなどが挙げられ、炭素数６〜１２のアルキンとしては、ヘキシン、ヘプチン、オクチンなどが挙げられ、炭素数３〜１０のアルコールとしては、ｎ−プロピルアルコール、イソプロピルアルコール、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノールなどが挙げられる。
【０１２１】
炭素数８〜１２のエーテル化合物としては、ジ−ｎ−ブチルエーテル、ジイソブチルエーテル、ジ−ｓｅｃ−ブチルエーテル、ジ−ｎ−ペンチルエーテル、ジイソペンチルエーテル、ジ−ｓｅｃ−ペンチルエーテル、ジ−ｔｅｒｔ−アミルエーテル、ジ−ｎ−ヘキシルエーテルから選ばれる１種以上の溶剤が挙げられる。
前述の溶剤に加えてトルエン、キシレン、エチルベンゼン、イソプロピルベンゼン、ｔｅｒｔ−ブチルベンゼン、メシチレン等の芳香族系の溶剤を用いることもできる。また、リンスを行わずに、現像液をスピンドライとベークによって乾燥させることもできる。
【０１２２】
ポジ現像あるいはネガ現像で形成したホールパターンやトレンチパターンをＲＥＬＡＣＳTM技術でシュリンクすることもできる。ホールパターンやトレンチパターン上にシュリンク剤を塗布し、ベーク中のレジスト層からの酸触媒の拡散によってレジストの表面でシュリンク剤の架橋が起こり、シュリンク剤がホールパターンの側壁に付着する。ベーク温度は７０〜１８０℃、好ましくは８０〜１７０℃で、時間は１０〜３００秒であり、余分なシュリンク剤を除去しホールパターンを縮小させる。シュリンク剤の除去は水、現像液、アルコール溶剤又はこれらの混合物が用いられる。
【０１２３】
ネガティブトーン現像によってホールパターンを形成する場合、Ｘ、Ｙ方向の２回のラインパターンのダイポール照明による露光を行うことが最もコントラストが高い光を用いることができる。ダイポール照明に併せてｓ偏光照明を加えると、更にコントラストを上げることができる。Ｘ、Ｙ方向の２回のラインの代わりに、格子状のパターンのマスクを使ったＸ、Ｙ方向の２回のダブルダイポール露光又は１回の露光、あるいはドットパターンのマスクを使ったＸ、Ｙ方向の２回のダブルダイポール露光又は１回の露光と有機溶剤現像を組み合わせてホールパターンを形成することもできる。
【実施例】
【０１２４】
以下、実施例及び比較例を示して本発明を具体的に説明するが、本発明は下記実施例等に制限されるものではない。なお、下記例において、分子量及び分散度はテトラヒドロフラン（ＴＨＦ）溶液のゲルパーミエーションクロマトグラフィーにより確認した。なお、分子量及び分散度はＧＰＣによるポリスチレン換算重量平均分子量を示す。
【０１２５】
［合成例］
対応するアミノ基を有するスルホン酸のスルホニウム塩又はヨードニウム塩と対応する酸不安定基で置換されたカルボキシル基を有するハロゲン化物とを用い、常法により、下記ＰＡＧ１−１〜ＰＡＧ１−１１の酸発生剤を合成した。
【化６３】
0005772728.tif 000064
【０１２６】
【化６４】
0005772728.tif 000065
【０１２７】
レジスト組成物に用いる高分子化合物として、各々のモノマーを組み合わせてラジカル共重合反応を行い、メタノールに晶出し、更にヘキサンで洗浄を繰り返した後に単離、乾燥して、以下に示す組成の高分子化合物（レジストポリマー１〜１２）を得た。
得られた高分子化合物の組成は1Ｈ−ＮＭＲ、分子量及び分散度はゲルパーミエーションクロマトグラフィーにより確認した。
【０１２８】
レジストポリマー１
分子量（Ｍｗ）＝７，６００
分散度（Ｍｗ／Ｍｎ）＝１．７６
【化６５】
0005772728.tif 000066
【０１２９】
レジストポリマー２
分子量（Ｍｗ）＝８，９００
分散度（Ｍｗ／Ｍｎ）＝１．６８
【化６６】
0005772728.tif 000067
【０１３０】
レジストポリマー３
分子量（Ｍｗ）＝７，４００
分散度（Ｍｗ／Ｍｎ）＝１．８８
【化６７】
0005772728.tif 000068
【０１３１】
レジストポリマー４
分子量（Ｍｗ）＝７，１００
分散度（Ｍｗ／Ｍｎ）＝１．８５
【化６８】
0005772728.tif 000069
【０１３２】
レジストポリマー５
分子量（Ｍｗ）＝７，３００
分散度（Ｍｗ／Ｍｎ）＝１．６６
【化６９】
0005772728.tif 000070
【０１３３】
レジストポリマー６
分子量（Ｍｗ）＝８，６００
分散度（Ｍｗ／Ｍｎ）＝１．８７
【化７０】
0005772728.tif 000071
【０１３４】
レジストポリマー７
分子量（Ｍｗ）＝８，６００
分散度（Ｍｗ／Ｍｎ）＝１．８７
【化７１】
0005772728.tif 000072
【０１３５】
レジストポリマー８
分子量（Ｍｗ）＝７，４００
分散度（Ｍｗ／Ｍｎ）＝１．８８
【化７２】
0005772728.tif 000073
【０１３６】
レジストポリマー９
分子量（Ｍｗ）＝６，７００
分散度（Ｍｗ／Ｍｎ）＝１．５９
【化７３】
0005772728.tif 000074
【０１３７】
レジストポリマー１０
分子量（Ｍｗ）＝３３，７００
分散度（Ｍｗ／Ｍｎ）＝１．９４
【化７４】
0005772728.tif 000075
【０１３８】
レジストポリマー１１
分子量（Ｍｗ）＝６，１００
分散度（Ｍｗ／Ｍｎ）＝１．６４
【化７５】
0005772728.tif 000076
【０１３９】
レジストポリマー１２
分子量（Ｍｗ）＝８，６００
分散度（Ｍｗ／Ｍｎ）＝１．７６
【化７６】
0005772728.tif 000077
【０１４０】
ポジ型レジスト組成物、アルカリ可溶性保護膜形成用組成物の調製
上記合成例で得た高分子化合物（レジストポリマー１，２，１２）及び撥水性ポリマーを用いて下記表１に示す組成で溶解させた溶液、及び下記表２に示す組成で溶解させた保護膜形成用組成物溶液をそれぞれ０．２μｍのテフロン（登録商標）フィルターで濾過して各溶液を調製した。
【０１４１】
下記表中の各組成は次の通りである。
酸発生剤：ＰＡＧ２−１〜ＰＡＧ２−７（下記構造式参照）
【化７７】
0005772728.tif 000078
【０１４２】
保護膜ポリマー１
分子量（Ｍｗ）＝９，２００
分散度（Ｍｗ／Ｍｎ）＝１．７２
【化７８】
0005772728.tif 000079
【０１４３】
撥水性ポリマー１
分子量（Ｍｗ）＝７，７００
分散度（Ｍｗ／Ｍｎ）＝１．７７
【化７９】
0005772728.tif 000080
撥水性ポリマー２
分子量（Ｍｗ）＝８，６００
分散度（Ｍｗ／Ｍｎ）＝１．８６
【化８０】
0005772728.tif 000081
【０１４４】
塩基性化合物：クエンチャー１，２（下記構造式参照）
【化８１】
0005772728.tif 000082
【０１４５】
有機溶剤：ＰＧＭＥＡ（プロピレングリコールモノメチルエーテルアセテート）
ＣｙＨ（シクロヘキサノン）
ＰＧＭＥ（プロピレングリコールモノメチルエーテル）
【０１４６】
【表１】
0005772728.tif 000083
【０１４７】
【表２】
0005772728.tif 000084
【０１４８】
［実施例及び比較例］
ＡｒＦ露光パターニング評価（１）
表１に示すに示すレジスト組成物を、シリコンウエハーに信越化学工業（株）製スピンオンカーボン膜ＯＤＬ−１０２（カーボンの含有量が８５質量％）を２００ｎｍ、その上に珪素含有スピンオンハードマスクＳＨＢ−Ａ９４０（珪素の含有量が４３質量％）を３５ｎｍの膜厚で成膜したトライレイヤープロセス用の基板上にスピンコーティングし、ホットプレートを用いて１００℃で６０秒間ベークし、レジスト膜の厚みを１００ｎｍにした。保護膜を使う場合は、その上に保護膜材料を塗布し、ホットプレートを用いて９０℃で６０秒間ベークし、保護膜の厚みを５０ｎｍにした。これをＡｒＦエキシマレーザー液浸スキャナー（（株）ニコン製、ＮＳＲ−６１０Ｃ、ＮＡ１．３０、σ０．９８／０．７８、クロスポール開口３５度、Ａｚｉｍｕｔｈａｌｌｙ偏光照明、６％ハーフトーン位相シフトマスクで２００ｎｍピッチ、５０ｎｍのトレンチパターンをフォーカス位置と露光量を変えて露光し、露光後表３に示す温度で６０秒間ベーク（ＰＥＢ）し、２．３８質量％のテトラメチルアンモニウムヒドロキシド（ＴＭＡＨ）水溶液で３０秒間パドル現像した。
現像後のトレンチパターンが５０ｎｍ±１０ｎｍになっているフォーカスマージンと、ベストフォーカスのエッジラフネス（ＬＷＲ）を（株）日立ハイテクノロジーズ製ＴＤＳＥＭ（ＣＧ−４０００）で測定した。その結果を表３に示す。
本発明のレジスト組成物はトレンチパターンのフォーカスマージンに優れ、ＬＷＲが小さい特徴を示す。
【０１４９】
【表３】
0005772728.tif 000085
【０１５０】
ＡｒＦ露光パターニング評価（２）
表４に示すに示すレジスト組成物を、シリコンウエハーに信越化学工業（株）製スピンオンカーボン膜ＯＤＬ−１０２（カーボンの含有量が８５質量％）を２００ｎｍ、その上に珪素含有スピンオンハードマスクＳＨＢ−Ａ９４０（珪素の含有量が４３質量％）を３５ｎｍの膜厚で成膜したトライレイヤープロセス用の基板上にスピンコーティングし、ホットプレートを用いて８０℃で６０秒間ベークし、レジスト膜の厚みを１００ｎｍにした。これをＡｒＦエキシマレーザー液浸スキャナー（（株）ニコン製、ＮＳＲ−６１０Ｃ、ＮＡ１．３０、σ０．９８／０．７８、クロスポール開口３５度、Ａｚｉｍｕｔｈａｌｌｙ偏光照明、６％ハーフトーン位相シフトマスクで２００ｎｍピッチ、５０ｎｍのトレンチパターンをフォーカス位置と露光量を変えて露光し、露光後表５に示す温度で６０秒間ベーク（ＰＥＢ）し、表５に示す現像液で３０秒間パドル現像し、ジイソアミルエーテルでリンスした。
現像後のトレンチパターンが５０ｎｍ±１０ｎｍになっているフォーカスマージンと、ベストフォーカスのエッジラフネス（ＬＷＲ）を（株）日立ハイテクノロジーズ製ＴＤＳＥＭ（ＣＧ−４０００）で測定した。その結果を表５に示す。
本発明のレジスト組成物はトレンチパターンのフォーカスマージンに優れ、ＬＷＲが小さい特徴を示す。
【０１５１】
【表４】
0005772728.tif 000086
【０１５２】
【表５】
0005772728.tif 000087
【０１５３】
電子ビーム描画評価
表６に示すに示すレジスト組成物を、直径６インチφのヘキサメチルジシラザン（ＨＭＤＳ）ベーパープライム処理したＳｉ基板上に、クリーントラックＭａｒｋ  ５（東京エレクトロン（株）製）を用いてスピンコートし、ホットプレート上で１１０℃で６０秒間プリベークして１００ｎｍのレジスト膜を作製した。これに、（株）日立製作所製ＨＬ−８００Ｄを用いてＨＶ電圧５０ｋＶで真空チャンバー内描画を行った。
描画後、直ちにクリーントラックＭａｒｋ  ５（東京エレクトロン（株）製）を用いてホットプレート上で表６に示す温度で６０秒間ポストエクスポージャベーク（ＰＥＢ）を行い、２．３８質量％のＴＭＡＨ水溶液で３０秒間パドル現像を行い、ポジ型のパターンを得た。
得られたレジストパターンを次のように評価した。
１００ｎｍのラインアンドスペースを１：１で解像する露光量における、最小の寸法を解像力とし、１００ｎｍＬＳのエッジラフネス（ＬＷＲ）をＳＥＭで測定した。
レジスト組成とＥＢ露光における感度、解像度の結果を表６に示す。
【０１５４】
【表６】
0005772728.tif 000088
【０１５５】
ＥＵＶ露光評価
上記で合成した高分子化合物を用いて、表７に示される組成で溶解させた溶液を、０．２μｍサイズのフィルターで濾過してポジ型レジスト組成物を調製した。
得られたポジ型レジスト組成物をヘキサメチルジシラザン（ＨＭＤＳ）ベーパープライム処理した直径４インチφのＳｉ基板上にスピンコートし、ホットプレート上で１０５℃で６０秒間プリベークして４０ｎｍのレジスト膜を作製した。これに、ＮＡ０．３、ダイポール照明でＥＵＶ露光を行った。
露光後直ちにホットプレート上で６０秒間ポストエクスポージャベーク（ＰＥＢ）を行い２．３８質量％のＴＭＡＨ水溶液で３０秒間パドル現像を行い、ポジ型のパターンを得た。
得られたレジストパターンを次のように評価した。
２５ｎｍのラインアンドスペースを１：１で解像する露光量における、最小の寸法を解像力とし、２５ｎｍＬＳのエッジラフネス（ＬＷＲ）をＳＥＭで測定した。
レジスト組成とＥＵＶ露光における感度、解像度の結果を表７に示す。
【０１５６】
0005772728.tif 000089
【０１５７】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１５８】
１０  基板
２０  被加工基板
３０  中間介在層
４０  レジスト膜
４０ａ  非露光部分
【図１】
0005772728.tif 000094
【図２】
0005772728.tif 000095